FR 3101643 A1 20210409 FR 1911122 A 20191008 La présente invention concerne un procédé de fabrication d’une pièce, comprenant les étapes d’attaque chimique en milieu humide acide d’au moins une partie d’une surface d’un substrat en superalliage monocristallin, comprenant au moins un élément choisi parmi le rhénium et le ruthénium, le substrat présentant une phase γ-γ’, le substrat présentant une fraction massique moyenne en rhénium et/ou en ruthénium supérieure ou égale à 3 %, l’attaque chimique étant mise en œuvre de sorte que la fraction massique moyenne en rhénium et/ou en ruthénium sur la partie de la surface du substrat soit inférieure à 2 %, et une étape de dépôt sur la partie du substrat d’un revêtement de protection présentant une phase γ-γ’ et une fraction massique moyenne en rhénium et/ou en ruthénium inférieure à 1 %. Figure pour l’abrégé : Fig. 3 PIECE D’AERONEF EN SUPERALLIAGE COMPRENANT DU RHENIUM ET/OU DU RUTHENIUM ET PROCEDE DE FABRICATION ASSOCIE DOMAINE DE L'INVENTION L’invention concerne une pièce d’aéronef, telle qu’une aube de turbine ou une ailette de distributeur par exemple. ETAT DE LA TECHNIQUE Dans un turboréacteur, les gaz d’échappement générés par la chambre de combustion peuvent atteindre des températures élevées, par exemple supérieure à 1200°C, voire 1600°C. Les pièces du turboréacteur, en contact avec ces gaz d’échappement, telles que les aubes de turbine par exemple, doivent ainsi être capables de conserver leurs propriétés mécaniques à ces températures élevées. A cet effet, il est connu de fabriquer certaines pièces du turboréacteur en « superalliage ». Les superalliages constituent une famille d’alliages métalliques à haute résistance pouvant travailler à des températures relativement proches de leurs points de fusion (typiquement 0,7 à 0,8 fois leurs températures de fusion). Il est connu d’introduire du rhénium et/ou du ruthénium dans un superalliage pour augmenter sa capacité de résistance mécanique, en particulier au fluage, à haute température. En particulier, l’introduction de rhénium et/ou de ruthénium permet d’augmenter la température d’utilisation de ces superalliages d’environ 100°C par rapport aux superalliages dénués de rhénium et/ou de ruthénium. Toutefois, l’augmentation de la fraction massique moyenne de rhénium et/ou de ruthénium du superalliage nécessite une réduction de la fraction massique moyenne de chrome du superalliage, de manière garder une structure allotropique stable du superalliage, en particulier une phase γ-γ’ stable. Or, le chrome dans le superalliage favorise la formation d’oxyde Cr 2 O 3 , ayant la même structure cristallographique que α-Al 2 O 3 et ainsi permettant la germination d’une couche de α-Al 2 O 3 . Cette couche de α-Al 2 O 3 stable contribue à protéger le superalliage contre l’oxydation. L’augmentation de la fraction massique moyenne de rhénium et/ou de ruthénium entraîne par conséquent une résistance moindre à l’oxydation du superalliage comparativement à un superalliage dépourvu de rhénium et/ou de ruthénium. Afin de renforcer la résistance thermique de ces superalliages et de les protéger contre l’oxydation et la corrosion, il est également connu de les recouvrir d’une barrière thermique. En référence à la figure 1 et 2, une pièce 1 d’aéronef de l’art antérieur peut par exemple comprendre un substrat 2’ en superalliage métallique monocristallin recouvert d’un revêtement, par exemple d’une barrière environnementale comprenant une barrière thermique. La barrière environnementale comprend typiquement un revêtement de protection 3’ entre le substrat 2’ et la barrière thermique Le revêtement de protection 3’ est préférentiellement une couche de liaison 3’ métallique. La couche de liaison 3’ recouvre le substrat 2’ en superalliage métallique. La couche de liaison 3’ est elle-même typiquement recouverte par une couche protectrice, formée par oxydation de la couche de liaison 3’ métallique. La couche protectrice permet de protéger le substrat 2’ en superalliage de la corrosion et/ou de l’oxydation. La barrière thermique recouvre la couche protectrice. La barrière thermique peut être en céramique, par exemple en zircone yttriée. La fraction massique moyenne en aluminium de la sous-couche 3’ est suffisante pour former exclusivement une couche protectrice d’oxyde d’aluminium (Al 2 O 3 ) permettant de protéger le substrat 2’ en superalliage contre l’oxydation et la corrosion. Toutefois, lorsque la pièce est soumise à de hautes températures, la différence des fraction massiques moyennes en nickel, et surtout en aluminium, entre le substrat 2’ en superalliage et la couche de liaison 3’ métallique entraîne une diffusion des différents éléments, en particulier du nickel compris dans le substrat vers la couche de liaison métallique, et de l’aluminium compris dans la couche de liaison métallique vers le superalliage. Ce phénomène est appelé « inter-diffusion ». L’inter-diffusion peut entraîner la formation de zones de réaction primaires et secondaires (appelée « SRZ » ou Secondary Reaction Zone en anglais) dans une partie du substrat 2’ en contact avec la couche de liaison 3’. Ces zones sont communément appelées « zones d’interdiffusion ». La figure 1 est une microphotographie de la section d’une couche de liaison 3’ recouvrant un substrat 2’ d’une pièce 1’ de l’art antérieur. La microphotographie est réalisée après que la pièce a été soumise à une série de cycles thermiques permettant de simuler les conditions en température de la pièce 1’ lors de son utilisation. Le substrat 2’ est riche en rhénium, c’est-à-dire que la fraction massique moyenne en rhénium est supérieure ou égale à 3 % et préférentiellement à 4 %. Il est connu d’utiliser le rhénium dans la composition des superalliages pour augmenter la résistance au fluage des pièces en superalliage. Typiquement, le substrat 2’ présente une phase γ-γ’, et en particulier une phase γ-Ni. Le substrat 2’ présente une zone d’inter-diffusion primaire 5’, dans la partie du substrat directement recouverte par la couche de liaison 3’. Le substrat 2’ présente également une zone d’inter-diffusion secondaire 6’, directement recouverte par la zone d’inter-diffusion primaire 5’. En référence à la figure 2, les phénomènes d’inter-diffusion entraînent un appauvrissement prématuré de la couche de liaison 3’ en aluminium, ce qui favorise des transformations de phases dans la couche de liaison 3’ (par exemple des transformations martensitique). Ces transformations modifient la structure allotropique de la couche de liaison 3’ et/ou des zones d’inter-diffusion, et y génèrent des fissures 8 après des sollicitations thermomécaniques de type fluage, favorisant la dégradation prématurée par fluage du système comprenant le superalliage et le revêtement. Ainsi, les inter-diffusions entre le substrat 2’ en superalliage et la couche de liaison 3’ peuvent avoir des conséquences néfastes sur la durée de vie de la pièce en superalliage. Un but de l’invention est de proposer une solution pour protéger efficacement une pièce de turbine en superalliage de l’oxydation et de la corrosion tout en augmentant sa durée de vie, lors de son utilisation, par rapport aux pièces connues. Un autre but de l’invention est de limiter ou d’empêcher la formation de zones de réaction secondaires tout en permettant à un oxyde l’aluminium d’être formé lors de l’utilisation de la pièce. Enfin, un autre but de l’invention est d’empêcher au moins partiellement la formation de fissures dans le substrat d’une pièce soumise à des conditions de températures élevées, par exemple supérieures à 1000°C ainsi que l’écaillage de la couche protectrice en oxyde d’aluminium. Ces buts sont atteints dans le cadre de la présente invention grâce à un procédé de fabrication d’une pièce, comprenant les étapes de : a) attaque chimique en milieu humide acide d’au moins une partie d’une surface d’un substrat en superalliage monocristallin, comprenant au moins un élément choisi parmi le rhénium et le ruthénium, le substrat présentant une phase γ-γ’, le substrat présentant une fraction massique moyenne en rhénium et/ou en ruthénium supérieure ou égale à 3 %, préférentiellement supérieure ou égale à 4 %, l’attaque chimique étant mise en œuvre de sorte que la fraction massique moyenne en rhénium et/ou en ruthénium sur la partie de la surface du substrat soit inférieure à 2 %, b) dépôt sur la partie du substrat d’un revêtement de protection présentant une phase γ-γ’ et une fraction massique moyenne en rhénium et/ou en ruthénium inférieure à 1 %. L'invention est avantageusement complétée par les caractéristiques suivantes, prises individuellement ou en l’une quelconque de leurs combinaisons techniquement possibles : - le substrat est en superalliage monocristallin base nickel, - le substrat comprend du chrome, la fraction massique moyenne en chrome étant inférieure à 5 % et préférentiellement inférieure à 3 %, - l’attaque chimique est une gravure chimique, - l’attaque chimique est mise en œuvre de sorte à ce que la partie de la surface du substrat présente une rugosité moyenne arithmétique R a comprise entre 0,5 µm et 5 µm et préférentiellement une rugosité maximale R z comprise entre 5,5 µm et 50 µm, les rugosités R a et R z étant mesurées sur des surfaces supérieures à 1mm 2 , - l’attaque chimique en milieu acide est mise en œuvre par un bain en contact avec la partie de la surface du substrat, le bain comprenant au moins un élément parmi de l’acide fluorhydrique, de l’acide nitrique avec du chlorure ferrique et avec de l’acide chlorhydrique, de l’acide chlorhydrique avec du chlorure ferrique, de l’acide chlorhydrique avec de l’eau oxygénée, et de l’acide nitrique avec de l’acide chlorhydrique, -l’attaque chimique en milieu acide est mise en œuvre par un bain en contact avec la partie de la surface du substrat, un potentiel électrique du bain étant contrôlé de sorte à entraîner une réaction électrochimique sur la partie de la surface, le bain comprenant préférentiellement au moins un élément parmi de l’acide nitrique et de l’acide acétique, de l’acide sulfurique, et de l’acide phosphorique. Un autre aspect de l’invention est une pièce, comprenant : - un substrat en superalliage monocristallin, comprenant au moins un élément choisi parmi le rhénium et le ruthénium, le substrat présentant une phase γ-γ’, une fraction massique moyenne en rhénium et/ou en ruthénium supérieure ou égale à 3 %, préférentiellement supérieure ou égale à 4 %, - un revêtement de protection recouvrant au moins une partie d’une surface du substrat, - la fraction massique moyenne en rhénium et/ou en ruthénium sur la partie de la surface du substrat étant inférieure à 2 %, et - le revêtement de protection présentant une phase γ-γ’ et une fraction massique moyenne en rhénium et/ou en ruthénium inférieure à 1 %. L'invention est avantageusement complétée par les caractéristiques suivantes, prises individuellement ou en l’une quelconque de leurs combinaisons techniquement possibles : - le substrat comprend du chrome, la fraction massique moyenne en chrome étant inférieure à 5 % et préférentiellement inférieure à 3 %, - la partie de surface du substrat présente une rugosité moyenne arithmétique R a comprise entre 0,5 µm et 5 µm et préférentiellement une rugosité maximale R z comprise entre 5,5 µm et 50 µm, les rugosités R a et R z étant mesurées sur des surfaces supérieures à 1 mm 2 et étant obtenues par attaque chimique en milieu humide acide de la partie de surface du substrat, - le revêtement de protection présente majoritairement en volume une phase γ’, - le revêtement de protection comprend au moins du nickel, de l’aluminium, du chrome, du hafnium et du silicium, - le revêtement de protection présente : - une fraction massique moyenne en nickel majoritaire, - une fraction massique moyenne en aluminium comprise entre 5 % et 15 %, - une fraction massique moyenne en chrome comprise entre 7 % et 15 %, - une fraction massique moyenne en hafnium comprise entre 0,5 % et 2 %, et - une fraction massique moyenne en silicium comprise entre 0,5 % et 3 %. Un autre aspect de l’invention est une pièce d’aéronef conforme à l’invention. Un autre aspect de l’invention est une turbine d’aéronef comprenant une pièce conforme à l’invention. Un autre aspect de l’invention est un aéronef comprenant une pièce conforme à l’invention. DESCRIPTION DES FIGURES D’autres caractéristiques, buts et avantages de l’invention ressortiront de la description qui suit, qui est purement illustrative et non limitative, et qui doit être lue en regard des dessins annexés sur lesquels : - la figure 1, déjà commentée, est une photographie en microscopie électronique à balayage de la microstructure d’un substrat et d’une couche de liaison de l’art antérieur, après que la pièce a subi un travail thermique représentatif de l’utilisation de la pièce, - la figure 2, déjà commentée, est une photographie en microscopie électronique à balayage de la microstructure d’un détail d’un substrat et d’une couche de liaison de l’art antérieur, après que la pièce a subi une sollicitation thermomécanique représentative de l’utilisation de la pièce, le substrat comprenant une fissure, - la figure 3 illustre schématiquement une section d’une pièce d’aéronef, par exemple une aube de turbine ou une ailette de distributeur. – la figure 4 illustre schématiquement un procédé de fabrication d’une pièce selon un mode de réalisation de l’invention, – la figure 5 est une photographie en microscopie électronique à balayage de la microstructure d’un substrat et d’une couche de liaison selon un mode de réalisation de l’invention, – la figure 6 est une photographie en microscopie électronique à balayage de la microstructure d’un substrat et d’une couche de liaison selon un mode de réalisation de l’invention, – la figure 7 est une photographie en microscopie électronique à balayage de la microstructure d’un substrat et d’une couche de liaison selon un mode de réalisation de l’invention, Sur l’ensemble des figures, les éléments similaires portent des références identiques. DEFINITIONS On désigne par le terme « superalliage » un alliage présentant, à haute température et à haute pression, une très bonne résistance à l'oxydation, à la corrosion, au fluage et à des contraintes cycliques (notamment mécaniques ou thermiques). Les superalliages trouvent une application particulière dans la fabrication de pièces utilisées dans l'aéronautique, par exemple des aubes de turbine, car ils constituent une famille d’alliages à haute résistance pouvant travailler à des températures relativement proches de leurs points de fusion (typiquement 0,7 à 0,8 fois leurs températures de fusion). Un superalliage peut présenter une microstructure biphasique comprenant une première phase (appelée « phase γ ») formant une matrice, et une deuxième phase (appelée « phase γ’ ») formant des précipités durcissant dans la matrice. La coexistence de ces deux phases est désignée par « phase γ- γ’ ». La « base » du superalliage désigne le composant métallique principal de la matrice. Dans la majorité des cas, les superalliages comprennent une base fer, cobalt, ou nickel, mais également parfois une base titane ou aluminium. La base du superalliage est préférentiellement une base nickel. Les « superalliages base nickel » présentent l’avantage d’offrir un bon compromis entre résistance à l’oxydation, résistance à la rupture à haute température et poids, ce qui justifie leur emploi dans les parties les plus chaudes des turboréacteurs. Les superalliages base nickel sont constitués d’une phase γ (ou matrice) de type austénitique cubique à face centrée γ-Ni, contenant éventuellement des additifs en solution solide de substitution α (Co, Cr, W, Mo), et d’une phase γ’ (ou précipités) de type γ’-Ni 3 X, avec X = Al, Ti ou Ta. La phase γ’ possède une structure L12 ordonnée, dérivée de la structure cubique à face centrée, cohérente avec la matrice, c’est-à-dire ayant une maille atomique très proche de celle-ci. De par son caractère ordonné, la phase γ’ présente la propriété remarquable d’avoir une résistance mécanique qui augmente avec la température jusqu’à 800°C environ. La cohérence très forte entre les phases γ et γ’ confère une tenue mécanique à chaud très élevée des superalliages à base nickel, qui dépend elle-même du ratio γ/γ’ et de la taille des précipités durcissant. Un superalliage est, dans l’ensemble des modes de réalisation de l’invention, riche en rhénium et ou en ruthénium, c’est-à-dire que la fraction massique moyenne en rhénium et en ruthénium du superalliage est supérieure ou égale à 3 %, et préférentiellement à 4 %, permettant d’augmenter la résistance au fluage des pièces en superalliage comparativement aux pièces en superalliage sans rhénium. Un superalliage est préférentiellement pauvre en chrome en moyenne, c’est-à-dire que la fraction massique moyenne dans l’ensemble du superalliage en chrome est inférieure à 5 %, préférentiellement inférieure à 3 %. En effet, l’appauvrissement en chrome lors d’un enrichissement en rhénium et/ou en ruthénium du superalliage permet de manière garder une structure allotropique stable du superalliage, en particulier une phase γ-γ’. Les termes « fraction massique » désignent le rapport de la masse d’un élément ou d’un groupe d’éléments sur la masse totale. Des aspects de la rugosité d’une surface peuvent être définis préférentiellement par la rugosité moyenne arithmétique, appelée R a mesurée sur une surface supérieure à 1 mm 2 , et/ou par la rugosité maximale, appelée R z mesurée sur une surface supérieure à 1 mm 2 . La ou les mesures de rugosité peuvent être par mises en œuvre par un profilomètre optique ou mécanique. On entend par « attaque chimique en milieu humide acide » d’une surface d’un substrat la mise en contact, par exemple sous forme d’un bain, de la surface du substrat avec une phase liquide comprenant un acide. La phase liquide peut être aqueuse, présentant une concentration prédéterminée d’acide. En variante, la phase liquide peut comprendre un acide pur sous forme liquide. Une attaque chimique peut, en particulier, être une attaque électrochimique. On entend par « revêtement de protection » une couche recouvrant le substrat et permettant de le protéger chimiquement et/ou mécaniquement. Le revêtement de protection permet préférentiellement d’éviter la corrosion et/ou l’oxydation du substrat. Le revêtement de protection peut être préférentiellement une couche de liaison entre le substrat et une couche de protection thermique. Procédé de fabrication d’une pièce (1), comprenant les étapes de : a) attaque chimique en milieu humide acide d’au moins une partie d’une surface d’un substrat (2) en superalliage monocristallin, comprenant au moins un élément choisi parmi le rhénium et le ruthénium, le substrat (2) présentant une phase γ-γ’, le substrat (2) présentant une fraction massique moyenne en rhénium et/ou en ruthénium supérieure ou égale à 3 %, préférentiellement supérieure ou égale à 4 %, l’attaque chimique étant mise en œuvre de sorte que la fraction massique moyenne en rhénium et/ou en ruthénium sur la partie de la surface du substrat (2) soit inférieure à 2 %, b) dépôt sur la partie du substrat (2) d’un revêtement de protection (3) présentant une phase γ-γ’ et une fraction massique moyenne en rhénium et/ou en ruthénium inférieure à 1 %. Procédé selon la revendication 1, dans lequel le substrat (2) est en superalliage monocristallin base nickel. Procédé selon la revendication 1 ou 2, dans lequel le substrat (2) comprend du chrome, la fraction massique moyenne en chrome étant inférieure à 5 % et préférentiellement inférieure à 3 %. Procédé selon l’une des revendications 1 à 3, dans lequel l’attaque chimique est une gravure chimique. Procédé selon l’une des revendications 1 à 4, dans lequel l’attaque chimique est mise en œuvre de sorte à ce que la partie de la surface du substrat (2) présente une rugosité moyenne arithmétique R a comprise entre 0,5 µm et 5 µm et préférentiellement une rugosité maximale R z comprise entre 5,5 µm et 50 µm, les rugosités R a et R z étant mesurées sur des surfaces supérieures à 1mm 2 . Procédé selon l’une des revendications 1 à 5, dans lequel l’attaque chimique en milieu acide est mise en œuvre par un bain en contact avec la partie de la surface du substrat (2), le bain comprenant au moins un élément parmi de l’acide fluorhydrique, de l’acide nitrique avec du chlorure ferrique et avec de l’acide chlorhydrique, de l’acide chlorhydrique avec du chlorure ferrique, de l’acide chlorhydrique avec de l’eau oxygénée, et de l’acide nitrique avec de l’acide chlorhydrique. Procédé selon l’une de revendications 1 à 6, dans lequel l’attaque chimique en milieu acide est mise en œuvre par un bain en contact avec la partie de la surface du substrat (2), un potentiel électrique du bain étant contrôlé de sorte à entraîner une réaction électrochimique sur la partie de la surface, le bain comprenant préférentiellement au moins un élément parmi de l’acide nitrique et de l’acide acétique, de l’acide sulfurique, et de l’acide phosphorique. Pièce (1), comprenant : - un substrat (2) en superalliage monocristallin, comprenant au moins un élément choisi parmi le rhénium et le ruthénium, le substrat (2) présentant une phase γ-γ’, une fraction massique moyenne en rhénium et/ou en ruthénium supérieure ou égale à 3 %, préférentiellement supérieure ou égale à 4 %, - un revêtement de protection (3) recouvrant au moins une partie d’une surface du substrat (2), caractérisée en ce que - la fraction massique moyenne en rhénium et/ou en ruthénium sur la partie de la surface du substrat (2) est inférieure à 2 %, et - le revêtement de protection (3) présente une phase γ-γ’ et une fraction massique moyenne en rhénium et/ou en ruthénium inférieure à 1 %. Pièce (1) selon la revendication 8, dans laquelle le substrat (2) comprend du chrome, la fraction massique moyenne en chrome étant inférieure à 5 % et préférentiellement inférieure à 3 %. Pièce (1) selon la revendication 8 ou 9, dans laquelle la partie de surface du substrat (2) présente une rugosité moyenne arithmétique R a comprise entre 0,5 µm et 5 µm et préférentiellement une rugosité maximale R z comprise entre 5,5 µm et 50 µm, les rugosités R a et R z étant mesurées sur des surfaces supérieures à 1 mm 2 et étant obtenues par attaque chimique en milieu humide acide de la partie de surface du substrat (2). Pièce (1) selon l’une des revendications 8 à 10, dans laquelle le revêtement de protection (3) présente majoritairement en volume une phase γ’. Pièce (1) selon l’une des revendications 8 à 11, dans laquelle le revêtement de protection (3) comprend au moins du nickel, de l’aluminium, du chrome, du hafnium et du silicium. Pièce (1) selon la revendication 12, dans laquelle le revêtement de protection (3) présente : - une fraction massique moyenne en nickel majoritaire, - une fraction massique moyenne en aluminium comprise entre 5 % et 15 %, - une fraction massique moyenne en chrome comprise entre 7 % et 15 %, - une fraction massique moyenne en hafnium comprise entre 0,5 % et 2 %, et - une fraction massique moyenne en silicium comprise entre 0,5 % et 3 %. Pièce d’aéronef conforme à l’une des revendications 8 à 13. Turbine d’aéronef comprenant une pièce conforme à l’une des revendications 8 à 14. Aéronef comprenant une pièce conforme à l’une des revendications 8 à 14.